(57)【要約】  密着性、保湿性、及び肌の張り感に優れる化粧用ゲルシートを提供する。化粧用ゲルシート（１０Ｌ及び１０Ｒ）は、不織布又は織布からなる基材と、化粧料組成物を含有するゲル層とを有する化粧用ゲルシートであって、厚み方向に直交する一方向をＤＡ方向、前記厚み方向及び前記一方向の両方に直交する方向をＤＢ方向とすると、ＤＡ方向の伸長率が１０％〜４０％であり、ＤＡ方向に５０％伸長させ、その状態で２３℃、５５％ＲＨ条件下で１０分間保持した後の伸長回復率が５％以下であり、ＤＢ方向の伸長率が２％以下である。
2016052651.tif 000002
【特許請求の範囲】
【請求項１】
不織布又は織布からなる基材と、化粧料組成物を含有するゲル層とを有する化粧用ゲルシートであって、
厚み方向に直交する一方向をＤＡ方向、前記厚み方向及び前記一方向の両方に直交する方向をＤＢ方向とすると、
ＤＡ方向の伸長率が１０％〜４０％であり、
ＤＡ方向に５０％伸長させ、その状態で２３℃、５５％ＲＨ条件下で１０分間保持した後の伸長回復率が５％以下であり、
ＤＢ方向の伸長率が２％以下である化粧用ゲルシート。
【請求項２】
垂直粘着力が０．０２０〜５．００Ｎ／１２ｍｍφである請求項１に記載の化粧用ゲルシート。
【請求項３】
前記不織布又は織布の目付が４０〜１５０ｇ／ｍ２である請求項１又は２に記載の化粧用ゲルシート。
【請求項４】
前記ゲル層の厚みが０．３〜１．５ｍｍである請求項１〜３の何れか１項に記載の化粧用ゲルシート。
【請求項５】
前記ゲル層が、２５〜９５重量％の水を含有するハイドロゲル層である請求項１〜４の何れか１項に記載の化粧用ゲルシート。
【請求項６】
顔面に貼り付けて使用される請求項１〜５の何れか１項に記載の化粧用ゲルシート。
【発明の詳細な説明】
【技術分野】
【０００１】
本発明は、密着性、保湿性、及び肌の張り感に優れ、顔面に貼り付けて使用される化粧用ゲルシートとして好適な化粧用ゲルシートに関する。
【背景技術】
【０００２】
スキンケアに用いられる化粧用ゲルシートとして、不織布とゲル層とを積層してゲル層に化粧料組成物を含有させた化粧用パックが知られている。このような化粧用パックは、顔面の肌に貼り付けて使用される。【０００３】
従来、このような化粧用パックとして、肌への密着性やリフトアップ効果の向上を図るために、非エラストマー性繊維層とエラストマー層とを積層一体化した積層体で構成し、顔面の上下方向へ伸縮性を有するようにした化粧用マスクが知られている（特許文献１参照）。【０００４】
また、他の化粧用パックとして、フィット性、密着性や取扱い易さを向上させるとともに、使用時につっぱり感等の違和感をなくすために、伸縮性を有する基布と、ポリアクリル酸、ポリアクリル酸ソーダ、及び精製水を含む粘付剤組成物とからなり、顔面に貼着して使用するシート状化粧料において、顔面に貼着するときの縦方向及び横方向の伸長率が、５０ｍｍ幅の短冊状試料について１ニュートン荷重時に測定した場合に、縦方向で７．３〜１２％、かつ横方向で１７〜２０％としたシート状化粧料が知られている（特許文献２の実施例を参照）。
【先行技術文献】
【特許文献】
【０００５】
【特許文献１】特開２０１３−１２８７４３号公報
【特許文献２】特開２０００−１２８７３２号公報
【発明の概要】
【発明が解決しようとする課題】
【０００６】
しかしながら、特許文献１に記載の化粧用マスクは、顔面下向き方向に引き伸ばしながら顔面に装着されたときに、伸長回復率の高いエラストマー層の作用により顔面上向き方向への大きな収縮力が発生し、肌を顔面上向き方向へ吊り上げることで、リフトアップ効果を発揮するものである。特許文献１に記載の化粧用マスクは、肌を顔面上向き方向へ大きく吊り上げて、肌を物理的に強張らせた状態（肌が突っ張った状態）にしてしまうので、優れた装着感が得られない。すなわち、特許文献１に記載の化粧用マスクは、皺を伸ばして肌本来の自然な張りを引き出す感じ（以下、「肌の張り感」と称する）が劣る。また、特許文献１に記載の化粧用マスクは、優れた装着感が得られない結果として、十分な潤いを肌に供給することができず、保湿性に劣る。【０００７】
また、特許文献２に記載のシート状化粧料は、縦方向の伸長率及び横方向の伸長率が何れも７．３％以上と比較的高いため、形状保持性が悪い（いわゆる「コシ」が弱い）ものであり、肌に装着したときに形状が大きく崩れるので、優れた装着感が得られない。すなわち、特許文献２に記載のシート状化粧料は、皺を伸ばして肌本来の自然な張りを引き出す感じ（肌の張り感）に劣る。また、特許文献２に記載のシート状化粧料は、優れた装着感が得られない結果として、十分な潤いを肌に供給することができず、保湿性に劣る。【０００８】
本発明は、このような状況に鑑みてなされたものであって、密着性、保湿性、及び肌の張り感に優れる化粧用ゲルシートを提供することを目的としている。
【課題を解決するための手段】
【０００９】
本発明の化粧用ゲルシートは、不織布又は織布からなる基材と、化粧料組成物を含有するゲル層とを有する化粧用ゲルシートであって、厚み方向に直交する一方向をＤＡ方向、前記厚み方向及び前記一方向の両方に直交する方向をＤＢ方向とすると、ＤＡ方向の伸長率が１０％〜４０％であり、ＤＡ方向に５０％伸長させ、その状態で２３℃、５５％ＲＨ条件下で１０分間保持した後の伸長回復率が５％以下であり、ＤＢ方向の伸長率が２％以下であることを特徴としている。【００１０】
前記構成によれば、ＤＡ方向の伸長率が１０％〜４０％であるので、化粧用ゲルシートをＤＡ方向に適度に伸長させながら肌の形状に追従するように肌に貼り付けることができ、優れた密着性を有している。さらに、前記構成によれば、ＤＡ方向に５０％伸長させ、その状態で２３℃、５５％ＲＨ条件下で１０分間保持した後の伸長回復率が５％以下であるので、ＤＡ方向に伸長させながら肌に貼り付けたときに、元の状態への回復が抑制される。それゆえ、肌に自然な張りを与えて皺を伸ばした状態で保持することができ、優れた肌の張り感及び保湿性を得ることができる。また、前記構成によれば、ＤＢ方向の伸長率が２％以下であるので、ＤＡ方向に伸長させながら肌に貼り付けられたときに形状が崩れにくく、優れた装着感が得られる。その結果、肌に自然な張りを与えて皺を伸ばした状態で保持することができ、優れた肌の張り感及び保湿性を得ることができる。
【発明の効果】
【００１１】
本発明によれば、密着性、保湿性、及び肌の張り感に優れる化粧用ゲルシートを提供することができる。
【図面の簡単な説明】
【００１２】
【図１】本発明に係る化粧用ゲルシートの実施の一形態を示す平面図である。
【図２】本発明に係る化粧用ゲルシートの他の実施の形態を示す平面図である。
【図３】本発明に係る化粧用ゲルシートのさらに他の実施の形態を示す平面図である。
【図４】本発明に係る化粧用ゲルシートのさらに他の実施の形態を示す平面図である。
【発明を実施するための形態】
【００１３】
以下、本発明をより詳細に説明する。
〔化粧用ゲルシート〕
本発明の化粧用ゲルシートは、不織布又は織布からなる基材と、化粧料組成物を含有するゲル層とを有する化粧用ゲルシートであって、厚み方向に直交する一方向をＤＡ方向、前記厚み方向及び前記一方向の両方に直交する方向をＤＢ方向とすると、ＤＡ方向の伸長率が１０％〜４０％であり、ＤＡ方向に５０％伸長させ、その状態で２３℃、５５％ＲＨ条件下で１０分間保持した後の伸長回復率（以下、単に「ＤＡ方向の伸長回復率」と称する）が５％以下であり、ＤＢ方向の伸長率が２％以下である。前記化粧用ゲルシートは、ゲル層の面を肌に貼り付けて使用される。前記化粧用ゲルシートを肌に貼り付ける際、前記化粧用ゲルシートは、ＤＡ方向の伸長率が１０％〜４０％と高いので、ＤＡ方向に伸長させながら肌に密着させるように貼り付けることができる。
【００１４】
前記化粧用ゲルシートのＤＡ方向の伸長率は、１０％〜４０％であればよいが、好ましくは１５〜３５％である。ＤＡ方向の伸長率が１０％未満の場合、ＤＡ方向への伸長が不足し肌の形状への追従性が不足するので、密着性が悪くなる。ＤＡ方向の伸長率が４０％を超えると、形状保持性が悪くなり、肌に貼り付けたときに形状が大きく崩れるので、肌の張り感及び保湿性が悪くなる。なお、ＤＡ方向の伸長率は、実施例で述べる測定方法によって測定されるものとする。
【００１５】
前記化粧用ゲルシートのＤＡ方向の伸長回復率は、５％以下であればよいが、好ましくは３％以下である。ＤＡ方向の伸長回復率が５％を超えると、ＤＡ方向に伸長させながら肌に貼り付けたときに、大きく戻るので、肌を物理的に強張らせた状態（肌が突っ張った状態）にしてしまうので、肌の張り感及び保湿性が悪くなる。なお、ＤＡ方向の伸長回復率は、実施例で述べる測定方法によって測定されるものとする。
【００１６】
前記化粧用ゲルシートのＤＢ方向の伸長率は、２％以下であればよいが、好ましくは１．５％以下である。ＤＢ方向の伸長率が２％を超えると、形状保持性が悪くなり、ＤＡ方向に伸長させながら肌に貼り付けられたときに形状が大きく崩れるので、肌の張り感及び保湿性が悪くなる。なお、ＤＢ方向の伸長率は、実施例で述べる測定方法によって測定されるものとする。
【００１７】
また、化粧用ゲルシートは、垂直粘着力が０．０２０〜５．００Ｎ／１２ｍｍφであることが好ましく、０．０２０〜２．００Ｎ／１２ｍｍφであることがより好ましい。垂直粘着力が０．０２０Ｎ／１２ｍｍφ未満の場合、化粧用ゲルシートを肌に貼り付けたときの肌への密着性が不足する恐れがある。垂直粘着力が５．００Ｎ／１２ｍｍφを超える場合、化粧用ゲルシートを肌に貼り付けたときに肌を物理的に強張らせた状態（肌が突っ張った状態）にしてしまって肌の張り感が悪くなったり、化粧用ゲルシート自体のハンドリング性が悪くなったりする恐れがある。なお、垂直粘着力は、実施例で述べる測定方法によって測定されるものとする。
【００１８】
本発明の化粧用ゲルシートは、顔面に貼り付けて使用される化粧用ゲルシートとして好適である。次に、顔面に貼り付けて使用される化粧用ゲルシートの形状の幾つかの実施の形態について、図面を参照して説明する。図１は、本発明に係る化粧用ゲルシートの実施の一形態としての１対の目下用の化粧用ゲルシートを示す平面図である。
【００１９】
図１に示す１対の化粧用ゲルシート１０Ｌ及び１０Ｒは、それぞれ左目下用及び右目下用の化粧用ゲルシートである。化粧用ゲルシート１０Ｌは、図１における下側の略円弧状の輪郭が左目の下瞼に沿う形状となっており、その輪郭が左目の下瞼に沿うように左目のすぐ下の肌に貼り付けて使用されるものである。化粧用ゲルシート１０Ｒは、図１における上側の略円弧状の輪郭が右目の下瞼に沿う形状となっており、その輪郭が右目の下瞼に沿うように右目のすぐ下の肌に貼り付けて使用されるものである。化粧用ゲルシート１０Ｌ及び１０Ｒの場合、ＤＡ方向が水平方向（図１の横方向）となるようにすることが好ましい。これにより、肌の張り感をさらに向上させることができる。
【００２０】
顔面に貼り付けて使用される化粧用ゲルシートの形状は、図１に示す形状に限定されるものではなく、図２に示すように顔面全体に対応する形状であってもよい。図２に示す化粧用ゲルシート２０は、顔面全体に該当する大きさに形成された全顔用の化粧用ゲルシートであって、目に対応する部分に設けられた２つの貫通孔２２と、口に対応する部分に設けられた貫通孔２３と、鼻に対応する部分に設けられたスリット２４と、顎に対応する部分に設けられたスリット２５とを有する略円形のシート状に形成され、顔の曲面に沿って顔の全面に貼り付けることができるように貫通孔２２、２３及びスリット２４、２５の位置が調整されている。化粧用ゲルシート２０の場合にも、ＤＡ方向が水平方向（図２の横方向）となるようにすることが好ましい。これにより、肌の張り感をさらに向上させることができる。
【００２１】
さらに、顔面に貼り付けて使用される化粧用ゲルシートは、図３に示すように顔面の上半部に該当する大きさに形成された化粧用ゲルシート２０Ｕであってもよく、図４に示すように、顔面の下半部に該当する大きさに形成された化粧用ゲルシート２０Ｌであってもよい。この場合、顔面の上半部に該当する大きさに形成された化粧用ゲルシート２０Ｕと、下半分に該当する大きさに形成された化粧用ゲルシート２０Ｌとは、個別に使用するものであってもよいし、互いを組み合わせて使用することで、顔面全体に貼り付けるものであってもよい。ここで、顔面の上半部に該当する大きさとは、顎部分及び頬部分を含まないが、少なくとも額部分を含む大きさを言い、顔面の下半部に該当する大きさとは、額部分を含まないが、少なくとも顎部分及び頬部分を含む大きさを言う。図３及び図４において、図２と同部材には同符号を付して説明を省略する。化粧用ゲルシート２０Ｕ及び２０Ｌの場合にも、ＤＡ方向が水平方向（図３及び図４の横方向）となるようにすることが好ましい。これにより、肌の張り感をさらに向上させることができる。
【００２２】
なお、以上の説明では、顔面に貼り付けて使用される化粧用ゲルシートについて説明したが、本発明の化粧用ゲルシートは、顔以外の部位、例えば手の表面に貼り付けて使用される化粧用ゲルシートであってもよい。
【００２３】
〔基材〕
前記基材を構成する織布又は不織布の目付は、本発明の化粧用ゲルシートが有する所定の物性を満たすことができるものであれば特に限定されないが、４０〜１５０ｇ／ｍ２であることが好ましく、５０〜１３０ｇ／ｍ２であることがより好ましい。前記織布又は不織布の目付が、４０ｇ／ｍ２未満の場合は、ゲルの裏抜け（ゲル層を構成するゲルが、織布又は不織布を透過して、基材におけるゲル層が形成された面の裏面へ抜ける現象）が発生する恐れがある。ゲルの裏抜けが発生すると、基材がゲルの中に埋め込まれたような状態になり、基材が伸縮しにくくなり、ＤＡ方向の伸長率が低下する恐れがある。一方、前記織布又は不織布の目付が、１５０ｇ／ｍ２を超える場合には、基材が硬くなりすぎて、肌への密着性が損なわれる恐れがある。また、前記織布又は不織布を構成する繊維の繊度は、特に限定されないが、０．５〜３．０ｄｔｅｘであることが好ましい。また、前記織布又は不織布の厚みは、０．２０ｍｍ〜０．８０ｍｍであることが好ましい。
【００２４】
前記織布又は不織布を構成する繊維としては、本発明の化粧用ゲルシートが有する所定の物性を満たすことができるものであれば、特に限定されず、天然繊維及び化学繊維の何れも使用できる。前記天然繊維としては、例えば、コットン、パルプ、麻等の天然セルロース繊維が挙げられる。前記化学繊維としては、例えば、合成繊維、天然繊維を改質した半合成繊維、植物のセルロースを化学的に取り出し繊維に再生した再生セルロース繊維、植物のセルロースを精製して製造される精製セルロース繊維等が挙げられる。前記合成繊維としては、例えば、ポリエチレンテレフタレート（以下「ＰＥＴ」と略記する）繊維等のポリエステル繊維、ポリプロピレン繊維、ナイロン繊維等が挙げられる。前記再生セルロース繊維としては、例えば、キュプラ（銅アンモニアレーヨン）、ビスコースレーヨン、ポリノジックレーヨン等が挙げられ、前記再生セルロース繊維の原料としては、例えば、コットンリンター、パルプ等が挙げられる。前記精製セルロース繊維としては、例えば、リヨセル（テンセル）が挙げられる。
【００２５】
また、前記織布又は不織布を構成する繊維の形態としては、短繊維及び長繊維の何れであってもよいが、長繊維であることが好ましく、連続長繊維であることがより好ましい。これにより、本発明の化粧用ゲルシートが有する所定の物性を容易に満たすことができる。前記連続長繊維としては、例えば、キュプラ連続長繊維等の再生セルロース連続長繊維が挙げられる。前記織布又は不織布は、２種以上の繊維を組み合わせたもの、例えば、合成繊維に天然繊維、半合成繊維、再生セルロース繊維、又は精製セルロースを混紡した糸からなる織布又は不織布、合成繊維と天然繊維、半合成繊維、再生セルロース繊維、又は精製セルロースとを混合して製造した不織布等であってもよい。
【００２６】
また、前記不織布の形態の具体例としては、ニードルパンチ製法により製造された不織布、スパンボンド製法及びスパンレース製法により製造された不織布、捲縮糸からなる捲縮不織布等が挙げられる。
【００２７】
〔ゲル層〕
前記ゲル層は、該ゲル層を形成するためのゲル組成物を前記基材の片面上に塗工し、ゲル組成物を硬化させてゲルとすることによって、形成できる。このとき、通常、ゲル組成物の一部は、基材中に浸透して硬化することによって基材と一体化し、中間層を形成する。前記ゲル層を構成するゲルは、網目構造を有する高分子及び増粘剤（粘剤）の少なくとも一方に、水及び化粧料組成物を配合したものとすることができる。
【００２８】
前記ゲル層は、２５〜９５重量％の水を含有するハイドロゲル層であることが好ましい。水の含有量が２５重量％未満の場合、化粧用ゲルシートを肌に貼り付けたときの潤い感が十分に得られない。水の含有量が９５重量％を超えると、ゲル強度が低下し、取り扱い性が悪くなる。
【００２９】
また、前記の網目構造を有する高分子としては、水と親和性があり、従来、化粧品や医薬品等の皮膚外用剤に用いられるものであれば特に限定されず、種々の網目構造を有する合成高分子及び天然高分子を用いることができる。その中でも、カルボキシル基、スルホン酸基等のアニオン性官能基を有する重合性不飽和単量体の重合体又はそれら重合体の塩（例えば、ナトリウム塩、カリウム塩、トリエタノールアミン塩等）を高分子骨格として、架橋剤と共にゲル組成物に配合し架橋剤と反応させることにより形成される、網目構造を有する合成高分子が好ましい。
【００３０】
前記のカルボキシル基を有する重合性不飽和単量体の重合体又はその塩としては、例えば、ポリアクリル酸又はその塩、ポリメタクリル酸又はその塩等を挙げることができる。また、前記のスルホン酸基を有する重合性不飽和単量体の重合体又はその塩としては、例えば、ポリｔ−ブチルアクリルアミドスルホン酸又はその塩を挙げることができる。
【００３１】
また、前記架橋剤としては、例えば、水酸化アルミニウム、カリミョウバン、硫酸アルミニウム、アルミニウムグリシネート、酢酸アルミニウム、酸化アルミニウム、メタケイ酸アルミニウム、塩化マグネシウム、水酸化カルシウム、炭酸カルシウム、メタケイ酸アルミン酸マグネシウム、ポリエチレンイミン、ポリエチレングリコールジグリシジルエーテル、グリセリントリグリシジルエーテル、トリグリシジルイソシアヌレート等が挙げられる。
【００３２】
なお、前記架橋剤が配合されたゲル組成物には、ゲル組成物のｐＨを前記架橋剤が作用する最適なｐＨに調整して架橋を促進するための架橋促進剤、例えば、酒石酸、乳酸、クエン酸、グリコール酸等の各種有機酸や、塩酸等の無機酸等を配合してもよい。この場合、架橋促進剤が配合された後のゲル組成物のｐＨを４〜６、より好ましくは４〜５に調整することが好ましい。
【００３３】
また、前記の網目構造を有する高分子として、（メタ）アクリルアミド及び／又は（メタ）アクリルアミド誘導体と、架橋性単量体との共重合体を用いてもよい。前記（メタ）アクリルアミド及び／又は（メタ）アクリルアミド誘導体としては、架橋性単量体でないものであれば特に限定されず、例えば、ｔｅｒｔ−ブチルアクリルアミドスルホン酸（ＴＢＡＳ）、ｔｅｒｔ−ブチルアクリルアミドスルホン酸塩、Ｎ，Ｎ−ジメチルアミノエチルアクリルアミド（ＤＭＡＥＡＡ）塩酸塩、Ｎ，Ｎ−ジメチルアミノプロピルアクリルアミド（ＤＭＡＰＡＡ）塩酸塩、（メタ）アクリルアミド、Ｎ−メチル（メタ）アクリルアミド、Ｎ−エチル（メタ）アクリルアミド、Ｎ−プロピル（メタ）アクリルアミド、Ｎ，Ｎ−ジメチル（メタ）アクリルアミド、Ｎ，Ｎ−ジエチル（メタ）アクリルアミド、アクリロイルモルホリン等の非電解質系（メタ）アクリルアミドまたはその誘導体が挙げられる。これらの化合物は、単独で用いられてもよいし、２種以上が併用されてもよい。
【００３４】
前記架橋性単量体としては、特に限定されないが、分子内に重合性を有する二重結合を２つ以上有するものが好ましく、例えば、Ｎ，Ｎ’−メチレンビス（メタ）アクリルアミド、Ｎ，Ｎ’−エチレンビス（メタ）アクリルアミド、（ポリ）エチレングリコールジ（メタ）アクリレート、（ポリ）プロピレングリコールジ（メタ）アクリレート、１，９−ノナンジオールジ（メタ）アクリレート、グリセリンジ（メタ）アクリレート、グリセリントリ（メタ）アクリレート、テトラアリロキシエタン、ジアリルアンモニウムクロライド等が挙げられる。これらの化合物は、単独で用いられてもよいし、２種以上が併用されてもよい。
【００３５】
前記増粘剤としては、例えば、ヒドロキシプロピルグアーガム、寒天、ゼラチン、カラギーナン、キサンタンガム、セルロース類（カルボキシメチルセルロース（ＣＭＣ）、メチルセルロース（ＭＣ）、ヒドロキシプロピルセルロース（ＨＰＣ）等）、ポリアクリル酸又はその塩、ポリメタクリル酸又はその塩、ポリビニルアルコール、ポリビニルピロリドン、アルギン酸又はその塩、ポリアクリルアミド、それら重合体の２種以上を形成する単量体同士の共重合体、それら重合体を形成する単量体と他の単量体との共重合体等を挙げることができる。
【００３６】
前記ゲル層に含有される化粧料組成物としては、例えば、ブリード促進剤、保湿剤、冷涼剤、温感剤、植物・動物抽出エキス（薬効成分）、生体高分子、油性成分、抗炎症剤、ビタミン類、活性成分、抗酸化剤、血行促進剤、創傷治癒剤、その他の成分等の各種成分とを配合したものを使用することができる。なお、前記ゲル層には、前記化粧料組成物以外に、従来、化粧品や医薬品等の皮膚外用剤に用いられる成分、例えば、香料、着色剤、安定剤、酸化防止剤、紫外線剤、粘着性付与剤、キレート剤、防腐剤（例えば、フェノキシエタノール）、抗菌剤、乳化剤、電解質等が配合されていてもよい。
【００３７】
前記電解質としては特に限定されず、例えば、ハロゲン化ナトリウム（例えば塩化ナトリウム）、ハロゲン化カリウム、ハロゲン化マグネシウム、ハロゲン化カルシウム等のハロゲン化アルカリ金属、ハロゲン化アルカリ土類金属及びその他の金属ハロゲン化物；次亜塩素酸、亜塩素酸、塩素酸、過塩素酸、硫酸、硝酸、燐酸等の無機酸と、各種金属との塩、又はこれら無機酸のアンモニウム塩；各種錯塩；酢酸、安息香酸、乳酸等の一価有機カルボン酸と、各種金属との塩、又はこれら一価有機カルボン酸のアンモニウム塩；フタル酸、コハク酸、アジピン酸、クエン酸、酒石酸等の多価カルボン酸と、１つ又は２つ以上の各種金属やアンモニアとの塩；スルホン酸、アミノ酸等の有機酸と、各種金属との塩、又はこれら有機酸のアンモニウム塩；ポリ（メタ）アクリル酸、ポリビニルスルホン酸、ポリｔｅｒｔ−ブチルアクリルアミドスルホン酸、ポリアリルアミン、ポリエチレンイミン等の高分子酸と、各種金属との塩、又はこれら高分子酸のアンモニウム塩（高分子電解質塩）等が挙げられる。これらの化合物は、単独で用いられてもよいし、２種以上が併用されてもよい。
【００３８】
前記ブリード促進剤の具体例としては、非水溶性の成分であって、ゲル層に馴染まずに、当該ゲル層から吐き出され易い成分、例えば、ポリエチレングリコール１０００、ポリエチレングリコール１５００、ポリエチレングリコール２０００、ポリエチレングリコール３０００等を使用することができる。前記ブリード促進剤は、例えばＰＥＴ繊維等からなる不織布を基材として化粧用ゲルシートを構成する場合、ゲル層を形成するためのゲル組成物に対して１〜２重量％添加することが好ましい。
【００３９】
前記保湿剤の具体例としては、例えば、グリセリン、ジグリセリン、トリグリセリン、ポリグリセリン、３−メチル−１，３−ブタンジオール（イソプレングリコール）、１，３−ブチレングリコール、１，２−ペンタンジオール、１，２−ヘキサンジオール、プロピレングリコール、ジプロピレングリコール、ポリプロピレングリコール、エチレングリコール、ジエチレングリコール、トリエチレングリコール、ペンタエリスリトール、ネオペンチルグリコール、マルチトール、還元水あめ、蔗糖、ラクチトール、パラチニット、エリスリトール、ソルビトール、マンニトール、キシリトール、キシロース、グルコース、ラクトース、マンノース、マルトース、ガラクトース、フルクトース、イノシトール、ラフィノース、トレハロース、トリメチルグリシン、シクロデキストリン、ヒアルロン酸及びその塩等のポリオール類、アミノ酸、尿素、ピロリドンカルボン酸ナトリウム、ベタイン、ホエイ、オリーブスクワラン等が挙げられる。これらは単独又は２種以上を混合して用いることができる。
【００４０】
前記冷涼剤の具体例としては、メントール、メントン、カンファー、プレゴール、イソプレゴール、シネオール、ハッカオイル、ペパーミントオイル、スペアーミントオイル、ユーカリプタスオイル、３−ｌ−メントキシプロパン−１，２−ジオール、Ｎ−アルキル−ｐ−メンタン−３−カルボキサミド、３−ｌ−メントキシ−２−メチルプロパン−１，２−ジオール、ｐ−メンタン−３，８−ジオール、２−ｌ−メントキシエタン−１−オール、３−ｌ−メントキシプロパン−１−オール、４−ｌ−メントキシブタン−１−オール、３−ヒドロキシブタン酸メンチル、乳酸メンチル、メントングリセリンケタール、２−（２−ｌ−メンチルオキシエチル）エタノール、グリオキシル酸メンチル、Ｎ−メチル−２，２−イソプロピルメチル−３−メチルブタンアミド、２−ピロリドン−５−カルボン酸メンチル、コハク酸モノメンチル、コハク酸モノメンチルのアルカリ金属塩、及びコハク酸モノメンチルのアルカリ土類金属塩等を挙げることができる。これらは、単独又は２種以上を混合して用いることができる。
【００４１】
前記温感剤の具体例としては、バニリルエチルエーテル、バニリルプロピルエーテル、バニリンプロピレングリコールアセタール、エチルバニリンプロピレングリコールアセタール、カプサイシン、ジンゲロール、バニリルブチルエーテル、バニリルブチルエーテル酢酸エステル、４−（ｌ−メントキシメチル）−２−フェニル−１，３−ジオキソラン、４−（ｌ−メントキシメチル）−２−（３’，４’−ジヒドロキシフェニル）−１，３−ジオキソラン、４−（ｌ−メントキシメチル）−２−（２’−ヒドロキシ−３’−メトキシフェニル）−１，３−ジオキソラン、４−（ｌ−メントキシ−メチル）−２−（４’−メトキシフェニル）−１，３−ジオキソラン、４−（ｌ−メントキシメチル）−２−（３’，４’−メチレンジオキシフェニル）−１，３−ジオキソラン、４−（ｌ−メトキシメチル）−２−（３’−メトキシ−４’−ヒドロキシフェニル）−１，３−ジオキソラン、トウガラシ油、トウガラシオレオレジン、ジンジャーオレオレジン、ノニル酸バニリルアミド、ジャンブーオレオレジン、サンショウエキス、サンショール−Ｉ、サンショール−ＩＩ、サンショウアミド、黒胡椒エキス、カビシン、ピペリン、及びスピラントール等をあげることができる。これらは、単独又は２種以上を混合して用いることができる。
【００４２】
また、前記植物・動物エキスの具体例としては、アシタバエキス、アボガドエキス、アマチャエキス、アルテアエキス、アルニカエキス、アンズエキス、アンズ核エキス、ウイキョウエキス、ウコンエキス、ウーロン茶エキス、エチナシ葉エキス、オウゴンエキス、オウバクエキス、オオムギエキス、オランダカラシエキス、オレンジエキス、海水乾燥物、加水分解エラスチン、加水分解コムギ末、加水分解シルク、カモミラエキス、カロットエキス、カワラヨモギエキス、甘草エキス、カルカデエキス、キウイエキス、キナエキス、キューカンバーエキス、グアノシン、クマザサエキス、クルミエキス、グレープフルーツエキス、クレマティスエキス、酵母エキス、ゴボウエキス、コンフリーエキス、コラーゲン、コケモモエキス、サイコエキス、サイタイ抽出液、サルビアエキス、サボンソウエキス、ササエキス、サンザシエキス、シイタケエキス、ジオウエキス、シコンエキス、シナノキエキス、シモツケソウエキス、ショウブ根エキス、シラカバエキス、スギナエキス、スイカズラエキス、セイヨウキズタエキス、セイヨウサンザシエキス、セイヨウニワトコエキス、セイヨウノコギリソウエキス、セイヨウハッカエキス、ゼニアオイエキス、センブリエキス、タイソウエキス、タイムエキス、チョウジエキス、チガヤエキス、チンピエキス、トウヒエキス、ドクダミエキス、トマトエキス、納豆エキス、ニンジンエキス、ノバラエキス、ハイビスカスエキス、バクモンドウエキス、パセリエキス、蜂蜜、パリエタリアエキス、ヒキオコシエキス、ビサボロール、フキタンポポエキス、フキノトウエキス、ブクリョウエキス、ブッチャーブルームエキス、ブドウエキス、プロポリス、ヘチマエキス、ペパーミントエキス、ボダイジュエキス、ホップエキス、マツエキス、マロニエエキス、ミズバショウエキス、ムクロジエキス、モモエキス、ヤグルマギクエキス、ユーカリエキス、ユズエキス、ヨモギエキス、ラベンダーエキス、リンゴエキス、レタスエキス、レモンエキス、レンゲソウエキス、ローズエキス、ローズマリーエキス、ローマカミツレエキス、ローヤルゼリーエキス、アスタキサンチン等を挙げることができる。これらは、単独又は２種以上を混合して用いることができる。
【００４３】
また、前記生体高分子の具体例としては、デオキシリボ核酸、コンドロイチン硫酸ナトリウム、コラーゲン、エラスチン、キチン、キトサン、加水分解卵殻膜等を挙げることができる。これらは、単独又は２種以上を混合して用いることができる。
【００４４】
また、前記油性成分の具体例としては、スフィンゴ脂質、セラミド、コレステロール、コレステロール誘導体、リン脂質、シリコーンポリマー、ミネラルオイル、パラフィン、流動パラフィン、イソパラフィン、水素化ポリデセン、イソヘキサデカンなどの炭化水素類、トリメチロイルプロパントリカプリレート／トリカプリレート、炭素原子数１２ないし１５のアルキルベンゾエート、エチルヘキシルステアレート、カプリルカプリントリグリセリド、スクアラン、エチルヘキシルココエート、デシルオレエート、デシルココエート、エチルオレエート、イソプロピルミリステート、エチルヘキシルパーラゴネート（ｅｔｈｙｌｈｅｘｙｌ  ｐｅｒｌａｇｏｎａｔｅ）、ペンタエリトリチルテトラカプリレート／テトラカプレート、ＰＰＧ−３ベンジルエーテルミリステート、プロピレングリコールジカプリレート／ジカプレート、エチルヘキシルイソステアレート、エチルヘキシルパルミテートのようなエステル、及び大豆油、ヒマワリ油、ホホバ油、ベニバナ油、アカハナ油及びナタネ油のような天然油さらにはこれらの誘導体等を挙げることができる。これらは、単独又は２種以上を混合して用いることができる。
【００４５】
前記抗炎症剤の具体例としては、ε−アミノカプロン酸、グリチルリチン酸、グリチルリチン酸ジカリウム、β−グリチルレチン酸、塩化リゾチーム、グアイアズレン、ヒドロコルチゾン等を挙げることができる。これらは、単独又は２種以上を混合して用いることができる。
【００４６】
また、前記ビタミン類の具体例としては、ビタミンＡ、Ｂ２、Ｂ６、Ｄ、Ｅ；パントテン酸カルシウム；ビオチン；ニコチン酸アミド；アスコルビン酸又はアスコルビン酸誘導体又はその塩等が挙げられる。なお、アスコルビン酸又はアスコルビン酸誘導体又はその塩の具体例としては、アスコルビン酸又はアスコルビン酸誘導体又はその塩としては、Ｌ−アスコルビン酸、Ｌ−アスコルビン酸Ｎａ、Ｌ−アスコルビン酸Ｋ、Ｌ−アスコルビン酸Ｃａ、Ｌ−アスコルビン酸リン酸エステル、Ｌ−アスコルビン酸リン酸エステルのマグネシウム塩、Ｌ−アスコルビン酸硫酸エステル、Ｌ−アスコルビン酸硫酸エステル２ナトリウム塩、Ｌ−アスコルビン酸ステアリン酸エステル、Ｌ−アスコルビン酸２−グルコシド、Ｌ−アスコルビル酸パルミチン酸エステル、テトライソパルミチン酸Ｌ−アスコルビル等が挙げられる。これらは、単独又は２種以上を混合して用いることができる。
【００４７】
前記活性成分の具体例としては、アラントイン、ジイソプロピルアミンジクロロアセテート、４−アミノメチルシクロヘキサンカルボン酸等を挙げることができる。これらは、単独又は２種以上を混合して用いることができる。
【００４８】
前記抗酸化剤の具体例としては、トコフェロール、カロチノイド、フラボノイド、タンニン、リグナン、サポニン等を挙げることができる。これらは、単独又は２種以上を混合して用いることができる。
【００４９】
前記血行促進剤の具体例としては、γ−オリザノール、ビタミンＥ誘導体等を挙げることができる。これらは、単独又は２種以上を混合して用いることができる。
【００５０】
前記創傷治癒剤の具体例としては、レチノール、レチノール誘導体等を挙げることができる。これらは、単独又は２種以上を混合して用いることができる。
【００５１】
前記その他の成分の具体例としては、セファランチン、トウガラシチンキ、ヒノキチオール、ヨウ化ニンニクエキス、塩酸ピリドキシン、ｄｌ−α−トコフェロール、酢酸ｄｌ−α−トコフェロール、ニコチン酸、ニコチン酸誘導体、パントテン酸カルシウム、Ｄ−パントテニルアルコール、アセチルパントテニルエチルエーテル、ビオチン、アラントイン、イソプロピルメチルフェノール、エストラジオール、エチニルエステラジオール、塩化カプロニウム、塩化ベンザルコニウム、塩酸ジフェンヒドラミン、タカナール、カンフル、サリチル酸、ノニル酸バニリルアミド、ノナン酸バニリルアミド、ピロクトンオラミン、ペンタデカン酸グリセリル、モノニトログアヤコール、レゾルシン、γ−アミノ酪酸、塩化ベンゼトニウム、塩酸メキシレチン、オーキシン、女性ホルモン、カンタリスチンキ、シクロスポリン、ヒドロコルチゾン、モノステアリン酸ポリオキシエチレンソルビタンや、鎮痛剤、精神安定剤、抗高血圧剤、抗生物質、抗ヒスタミン剤、抗菌性物質等を挙げることができる。これらは、単独又は２種以上を混合して用いることができる。
【００５２】
前記ゲル層の厚み（中間層の厚みを含む）は、０．３〜１．５ｍｍであることが好ましい。前記ゲル層の厚みが０．３ｍｍ未満の場合には、肌への密着性やゲル感が不足する恐れがある。前記ゲル層の厚みが１．５ｍｍを超えると、化粧用ゲルシート自身の自重が大きくなり、皮膚から剥がれてしまうおそれがある。また、前記ゲル層の厚みが１．５ｍｍを超えると、皮膚へ貼りつけた時の違和感が生じるおそれがある。
【００５３】
前記ゲル層の厚み（中間層の厚みを含む）は、化粧用ゲルシートの全体の厚みに対して１０〜９０％であることが好ましく、３５〜８０％であることがより好ましい。前記ゲル層の厚みが化粧用ゲルシートの全体の厚みの１０％未満の場合には、肌への密着性やゲル感が不足する恐れがある。前記ゲル層の厚みが化粧用ゲルシートの全体の９０％を超える場合には、ゲル層によって基材の伸長率等の物性が損なわれたり、ゲルの裏抜けが発生したり、化粧用ゲルシートの製造時に裏抜けしたゲルが生産ラインを汚したりすることが懸念される。
【００５４】
前記ゲル層は、当該ゲル層を形成するためのゲル組成物を上記基材上に塗工した後、養生硬化させることで形成することができる。高分子骨格及び架橋剤を含むゲル組成物は、ゲル組成物中の架橋剤による架橋反応及びそれによる硬化が速いため、架橋剤による架橋反応を開始させた時点から、所定時間内に当該ゲル組成物を十分に混ぜ合わせ基材上に塗工される。この際、どの程度の架橋反応が進んだ状態でゲル組成物を塗工するかによって、基材中に浸透するゲル（中間層を構成するゲル）の量と、基材の表面に形成されるゲル（ゲル層のうちで中間層以外の部分）の量との割合が決定される。したがって、架橋による反応開始時点、例えば架橋促進剤の添加によって架橋による架橋反応を開始させる場合には、架橋促進剤の添加からすぐにゲル組成物を基材上に塗工すると、中間層が厚くなり、時間を空けすぎてしまうと、中間層が形成されず、基材からゲル層が剥離し易くなってしまう。したがって、このような場合には、反応開始時点から５分以内に、より好ましくは反応開始時点から１〜３分経過後に、ゲル組成物を基材上に塗工することが好ましい。
【００５５】
前記ゲル層の貼付面は、当該ゲル層に含有される化粧料組成物が他に移行しないように、保護フィルムで保護されていてもよい。前記保護フィルムとしては、例えば、ポリエチレン、ポリプロピレン、ポリエステル等からなるフィルムを挙げることができる。
【００５６】
このようにして構成された化粧用ゲルシートは、個別又は数枚まとめて包装される。この際、包装は、化粧用ゲルシートをそのままフィルム包装するものであってもよいし、収納凹部を形成したトレーの当該収納凹部に化粧用ゲルシートを収納してからフィルム包装するものであってもよい。ただし、化粧用ゲルシートをそのままフィルム包装したものの場合、保管、運送時などに外部からの応力が加わったりすると、ゲル層からフィルム包装内に化粧料組成物が流れ出してしまうことが懸念される。また、倉庫や運搬時などの寒暖の変化が大きい場合、化粧料組成物の揮発性成分は、高温時の飽和蒸気圧分だけゲル層から蒸発してフィルム包装内に充満し、低温時に凝縮して再度ゲル層に吸収されるといったことを繰り返し、日にちを追うごとに徐々に劣化してしまうことが懸念される。したがって、包装は、化粧用ゲルシートを密閉し、内部を減圧した真空包装とすることが好ましい。なお、化粧料組成物の種類によっては、上記した流れ出しによる混合や、蒸発凝縮による混合の程度が緩和されるので、化粧料組成物の種類に応じて包装形態は決定される。
【実施例】
【００５７】
以下、実施例及び比較例により本発明を具体的に説明するが、本発明はこれらにより限定されるものではない。まず、化粧用ゲルシートの特性測定方法及び評価方法について説明する。【００５８】
〔ＤＡ方向の伸長率及びＤＢ方向の伸長率の測定方法〕
化粧用ゲルシートのＤＡ方向の伸長率及びＤＢ方向の伸長率は、以下のようにして測定する。化粧用ゲルシートから幅５０ｍｍ×長さ６０ｍｍの第１の試験片を第１の試験片の長手方向が化粧用ゲルシートにおける基材のＴＤ方向（機械流れ方向に直交する方向）と一致するように切り出す。また、化粧用ゲルシートから幅５０ｍｍ×長さ６０ｍｍの第２の試験片を第２の試験片の長手方向が化粧用ゲルシートにおける基材のＭＤ方向（機械流れ方向）と一致するように切り出す。次いで、第１の試験片及び第２の試験片をそれぞれ４０ｍｍの間隔でチャックし、その試験片の長手方向へ伸長速度８０ｍｍ／分で引き伸ばして１Ｎの荷重時の長さＬを測定する。次式
伸長率（％）＝［（Ｌ−４０）／４０］×１００
により第１の試験片及び第２の試験片の伸長率を算出し、これら伸長率のうちで大きい方をＤＡ方向の伸長率とし、これら伸長率のうちで小さい方をＤＢ方向の伸長率とする。【００５９】
〔ＤＡ方向の伸長回復率の測定方法〕
化粧用ゲルシートのＤＡ方向の伸長回復率は、以下のようにして測定する。化粧用ゲルシートから幅２５ｍｍ×長さ６０ｍｍの試験片を、前述した伸長率の測定方法によって決定された化粧用ゲルシートのＤＡ方向と一致するように切り出す。次いで、当該試験片を長さ４０ｍｍの間隔でチャックし、その試験片の長手方向へ伸長速度３００ｍｍ／分でチャック間距離が６０ｍｍの長さとなるまで伸長させ、その状態で２３℃、５５％ＲＨ条件下で１０分間保持する。その後、伸長速度と同じ速度でチャック間距離を元に戻していき、荷重−伸び曲線を得る。得られる荷重−伸び曲線より残留応力が０となる時の伸びＬ’（残留応力が０になる時のチャック間距離−測定前のチャック間距離（４０ｍｍ））を求める。そして、求められた残留応力が０となる時の伸びＬ’から、次式
伸長回復率（％）＝[［（６０−４０)−Ｌ’]／（６０−４０）]×１００
によりＤＡ方向の伸長回復率を算出する。【００６０】
〔垂直粘着力の測定方法〕
化粧用ゲルシートの垂直粘着力は、以下のようにして測定する。３０ｍｍ×３０ｍｍ角に切断した化粧用ゲルシートのゲル層の面に、直径１２ｍｍのステンレス鋼ＳＵＳ３０４製円柱の底面を、１ｍｍ／分の速度で０．２９４Ｎの荷重となるように押し当て１０秒間接触させた後、３００ｍｍ／分の速度で引きはがし、その際の引きはがしに要した力を垂直粘着力として測定する。そして、測定された垂直粘着力を、以下の評価基準で３段階評価する。【００６１】
＜垂直粘着力の評価基準＞
◎：０．０２０〜２．００Ｎ／１２ｍｍφ
○：２．００Ｎ／１２ｍｍφを超えて５．００Ｎ／１２ｍｍφ以下
×：０．０２０Ｎ／１２ｍｍφ未満【００６２】
〔密着感、保湿感、及び肌の張り感の評価方法〕
化粧用ゲルシートを、図１に示す形状で長手方向（図１の横方向）の寸法が７１ｍｍ、短手方向（図１の縦方向）の寸法が３０ｍｍとなるように、かつ、長手方向がＤＡ方向と一致するように加工した。そして、モニター７名に、目のすぐ下の肌に加工後の化粧用ゲルシートを１５分間貼り付けたときの密着感、保湿感、及び肌の張り感を、以下の評価基準により２段階又は３段階で評価してもらった。そして、２段階又は３段階の評価のうちで、その評価をしたモニターの人数がより多い又は最も多い評価を最終的な評価とした。【００６３】
＜密着感の評価基準＞
○：貼付後に化粧用ゲルシートが肌へ追従している感覚がある
×：貼付後に化粧用ゲルシートが肌へ追従している感覚がない
＜保湿性の評価基準＞
○：化粧用ゲルシートを剥がした後に肌へのみずみずしさが感じられる
×：化粧用ゲルシートを剥がした後に肌へのみずみずしさが感じられない
＜肌の張り感＞
◎：化粧用ゲルシート貼付部の肌全体が特に引き伸ばされ、リフトアップしている感覚が特に感じられる
○：化粧用ゲルシート貼付部の肌全体が引き伸ばされ、リフトアップしている感覚が感じられる
×：化粧用ゲルシートの貼付により肌全体が引き伸ばされた感覚がなく、肌が強張っている感覚がある【００６４】
〔実施例１〕
ガラス製又はプラスチック製の第１の容器内で、水６９．８０重量部（６９．８０重量％；実施例及び比較例において、重量部の後の括弧内に記載の重量％は、全てゲル組成物１００重量％に対する重量％を表す）、高分子骨格としてのポリアクリル酸ナトリウム３．５重量部（３．５重量％）、架橋剤としてのメタケイ酸アルミン酸マグネシウム０．８重量部（０．８重量％）、保湿剤としてのジプロピレングリコール１０重量部（１０重量％）、ブリード促進剤としてのポリエチレングリコール１０００  ２．０重量部（２．０重量％）、保湿剤としてのグリセリン１．０重量部（１．０重量％）、保湿剤としてのジグリセリン４．０重量部（４．０重量％）、増粘剤としてのヒドロキシプロピルグアーガム０．３重量部（０．３重量％）、保湿剤としてのオリーブスクワラン２．０重量部（２．０重量％）、植物・動物エキスとしての加水分解コラーゲン０．１重量部（０．１重量％）、防腐剤としてのフェノキシエタノール０．５重量部（０．５重量％）の各成分を混ぜ合わせ、混合物を得た。【００６５】
次いで、第２の容器内で、架橋促進剤としての酒石酸１．８重量部（１．８重量％）を水４．２重量部（４．２重量％）に溶解させて、酒石酸水溶液を調製した。その酒石酸水溶液を前記第１の容器内の前記混合物に加えて、ｐＨが５のゲル組成物を調製した。【００６６】
スパンボンド製法及びスパンレース製法により製造された、コットンリンターを原料とする連続長繊維再生セルロース（キュプラ）製の目付１００ｇ／ｍ２の不織布（旭化成せんい株式会社製、商品名「ベンリーゼ（登録商標）ＮＥ１０７」）の基材の上に、前記ゲル組成物を塗工した。前記ゲル組成物の塗工は、前記酒石酸水溶液を前記第１の容器内の混合物に加えてから塗工が完了するまでの時間が３分間となるように行った。さらに、保護フィルムとして厚み０．１０ｍｍのポリエステル製剥離フィルムをゲル組成物の上に被せ、ゲル組成物を２４時間熟成して、ゲル層の厚みが０．８５ｍｍであり、全体の厚み（基材、ゲル層、及び剥離フィルムの合計の厚み）が１．３ｍｍである化粧用ゲルシートを完成した。【００６７】
〔実施例２〕
不織布（旭化成せんい株式会社製、商品名「ベンリーゼ（登録商標）ＮＥ１０７」）の基材に代えて、ＤＡ方向の伸長率が１０％、ＤＢ方向の伸長率が１％、ＤＢ方向の伸長回復率が０．５％の性能を有する目付１００ｇ／ｍ２の不織布の基材を用いたこと以外は、実施例１と同様にして、ゲル層の厚みが０．５０ｍｍであり、全体の厚みが１．０ｍｍである化粧用ゲルシートを製造した。【００６８】
〔実施例３〕
不織布（旭化成せんい株式会社製、商品名「ベンリーゼ（登録商標）ＮＥ１０７」）の基材に代えて、ＤＡ方向の伸長率が４０％、ＤＢ方向の伸長率が１％、ＤＢ方向の伸長回復率が０．５％の性能を有する目付８０ｇ／ｍ２の不織布の基材を用いたこと以外は、実施例１と同様にして、ゲル層の厚みが０．７０ｍｍであり、全体の厚みが１．１ｍｍである化粧用ゲルシートを製造した。【００６９】
〔実施例４〕
不織布（旭化成せんい株式会社製、商品名「ベンリーゼ（登録商標）ＮＥ１０７」）の基材に代えて、ＤＡ方向の伸長率が３０％、ＤＢ方向の伸長率が２％、ＤＢ方向の伸長回復率が０．５％の性能を有する目付６０ｇ／ｍ２の不織布の基材を用いたこと以外は、実施例１と同様にして、ゲル層の厚みが０．８０ｍｍであり、全体の厚みが１．２ｍｍである化粧用ゲルシートを製造した。【００７０】
〔実施例５〕
不織布（旭化成せんい株式会社製、商品名「ベンリーゼ（登録商標）ＮＥ１０７」）の基材に代えて、ＤＡ方向の伸長率が３０％、ＤＢ方向の伸長率が１％、ＤＢ方向の伸長回復率が５％の性能を有する目付５０ｇ／ｍ２の不織布の基材を用いたこと以外は、実施例１と同様にして、ゲル層の厚みが０．８０ｍｍであり、全体の厚みが１．３ｍｍである化粧用ゲルシートを製造した。【００７１】
〔実施例６〕
（メタ）アクリルアミド及び／又は（メタ）アクリルアミド誘導体としてのアクリルアミド２０重量部と、架橋性単量体としてのＮ，Ｎ’−メチレンビスアクリルアミド０．２重量部と、保湿剤としてのグリセリン４５重量部と、電解質としての塩化ナトリウム５重量部と、水とを、合計が１００重量部になるように混合し、溶解攪拌して、モノマー配合液を得た。次に、モノマー配合液１００重量部に対して、光重合開始剤である１−ヒドロキシ−シクロヘキシルフェニルケトン（商品名「イルガキュア（登録商標）１８４」、ＢＡＳＦジャパン株式会社製）を０．３重量部加え、さらに攪拌して溶解した。得られたモノマー配合液をＰＥＴフィルム上に薄く展開した。次いで、このモノマー配合液に５０ｍＷ／ｃｍ２の強度の紫外線を照射することにより重合架橋反応を行い、厚み０．３０ｍｍのシート状含水ゲル組成物を調製した。【００７２】
ここで得たシート状含水ゲル組成物を実施例１で使用したゲル組成物に代えて使用したこと以外は、実施例１と同様にして、ゲル層の厚みが０．３０ｍｍであり、全体の厚みが０．７５ｍｍである化粧用ゲルシートを完成した。【００７３】
〔実施例７〕
不織布（旭化成せんい株式会社製、商品名「ベンリーゼ（登録商標）ＮＥ１０７」）の基材に代えて、ＤＡ方向の伸長率が１５％、ＤＢ方向の伸長率が１％、ＤＢ方向の伸長回復率が３％の性能を有する目付１３０ｇ／ｍ２の不織布（三和製紙株式会社製、商品名「ＮＲ９１１３０」）の基材を用いたこと以外は、実施例１と同様にして、ゲル層の厚みが０．６５ｍｍであり、全体の厚みが１．１ｍｍである化粧用ゲルシートを製造した。【００７４】
〔実施例８〕
不織布（旭化成せんい株式会社製、商品名「ベンリーゼ（登録商標）ＮＥ１０７」）の基材に代えて、ＤＡ方向の伸長率が１５％、ＤＢ方向の伸長率が１％、ＤＢ方向の伸長回復率が１％の性能を有する目付１００ｇ／ｍ２の不織布（三和製紙株式会社製、商品名「ＮＭ９１１００」）の基材を用いたこと以外は、実施例１と同様にして、ゲル層の厚みが０．７５ｍｍであり、全体の厚みが１．２ｍｍである化粧用ゲルシートを製造した。【００７５】
〔実施例９〕
不織布（旭化成せんい株式会社製、商品名「ベンリーゼ（登録商標）ＮＥ１０７」）の基材に代えて、ＤＡ方向の伸長率が３３％、ＤＢ方向の伸長率が２％、ＤＢ方向の伸長回復率が１％の性能を有する目付１２０ｇ／ｍ２の不織布（三和製紙株式会社製、商品名「ＮＭ９１１２０」）の基材を用いたこと以外は、実施例１と同様にして、ゲル層の厚みが０．７０ｍｍであり、全体の厚みが１．１ｍｍである化粧用ゲルシートを製造した。【００７６】
〔比較例１〕
不織布（旭化成せんい株式会社製、商品名「ベンリーゼ（登録商標）ＮＥ１０７」）の基材に代えて、ＤＡ方向、ＤＢ方向ともに伸長率が０％、ＤＢ方向の伸長回復率が０％の性能を有する基材を用いたこと以外は、実施例１と同様にして、ゲル層の厚みが０．７０ｍｍであり、全体の厚みが１．０ｍｍである化粧用ゲルシートを製造した。【００７７】
〔比較例２〕
不織布（旭化成せんい株式会社製、商品名「ベンリーゼ（登録商標）ＮＥ１０７」）の基材に代えて、ＤＡ方向の伸長率が３０％、ＤＢ方向の伸長率が３０％、ＤＢ方向の伸長回復率が２％の性能を有する目付６０ｇ／ｍ２の不織布の基材を用いたこと以外は、実施例１と同様にして、ゲル層の厚みが０．８０ｍｍであり、全体の厚みが１．２ｍｍである化粧用ゲルシートを製造した。【００７８】
〔比較例３〕
（メタ）アクリルアミド及び／又は（メタ）アクリルアミド誘導体としてのアクリルアミドを２０重量部、架橋性単量体としてのＮ，Ｎ’−メチレンビスアクリルアミド０．２重量部と、保湿剤としてのグリセリン４５重量部と、電解質としての塩化ナトリウム５重量部と、粘度平均重合度１８００、ケン化度８８％のポリビニルアルコール３重量部と、水とを、合計が１００重量部になるように混合し、溶解攪拌して、モノマー配合液を得た。次に、モノマー配合液１００重量部に対して、光重合開始剤である１−ヒドロキシ−シクロヘキシルフェニルケトン（商品名「イルガキュア（登録商標）１８４」、ＢＡＳＦジャパン株式会社製）を０．３重量部加え、さらに攪拌して溶解した。得られたモノマー配合液をＰＥＴフィルム上に薄く展開した。次いで、このモノマー配合液に５０ｍＷ／ｃｍ２の強度の紫外線を照射することにより重合架橋反応を行い、厚み０．５ｍｍのシート状ゲル組成物を調製した。【００７９】
調製したシート状ゲル組成物に、スパンボンド製法及びスパンレース製法により製造された、コットンリンターを原料とする連続長繊維再生セルロース（キュプラ）製の目付１００ｇ／ｍ２の不織布（旭化成せんい株式会社製、商品名「ベンリーゼ（登録商標）ＮＥ１０７」）の基材を貼り合わせ、化粧用ゲルシートを製造した。【００８０】
製造された化粧用ゲルシートは、ゲル層の厚みが０．５０ｍｍであり、全体の厚みが０．９５ｍｍであった。【００８１】
〔比較例４〕
実施例１で使用したのと同じ目付１００ｇ／ｍ２の不織布（旭化成せんい株式会社製、商品名「ベンリーゼ（登録商標）ＮＥ１０７」）をそのまま、本比較例の化粧用ゲルシートとした。【００８２】
〔比較例５〕
不織布（旭化成せんい株式会社製、商品名「ベンリーゼ（登録商標）ＮＥ１０７」）の基材に代えて、ＤＡ方向の伸長率が４２％、ＤＢ方向の伸長率が１２％、ＤＢ方向の伸長回復率が４％の性能を有する目付１００ｇ／ｍ２の不織布（三和製紙株式会社製、商品名「ＮＲ９１１００」）の基材を用いたこと以外は、実施例１と同様にして、ゲル層の厚みが０．７０ｍｍであり、全体の厚みが１．２ｍｍである化粧用ゲルシートを製造した。【００８３】
〔比較例６〕
不織布（旭化成せんい株式会社製、商品名「ベンリーゼ（登録商標）ＮＥ１０７」）の基材に代えて、ＤＡ方向の伸長率が８％、ＤＢ方向の伸長率が１％、ＤＢ方向の伸長回復率が１％の性能を有する目付５０ｇ／ｍ２の不織布（三和製紙株式会社製、商品名「ＮＡ９２０５０」）の基材を用いたこと以外は、実施例１と同様にして、ゲル層の厚みが０．８０ｍｍであり、全体の厚みが１．２ｍｍである化粧用ゲルシートを製造した。【００８４】
各実施例及び比較例の化粧用ゲルシートについて、ＤＡ方向の伸長率、ＤＢ方向の伸長率、ＤＡ方向の伸長回復率、及び垂直粘着力の測定結果と、密着感、保湿感、及び肌の張り感の評価結果とを、使用した基材の目付、使用したゲル組成物の種類、及びゲル層の厚みと共に、表１に示す。【００８５】
【表１】
2016052651.tif 000003
【００８６】
表１の結果から明らかなように、ＤＡ方向の伸長率が１０％〜４０％であり、ＤＢ方向の伸長率が２％以下（具体的には１〜２％）である実施例１〜９の化粧用ゲルシートは、ＤＡ方向の伸長率及びＤＢ方向の伸長率が何れも１０％未満（具体的には、ＤＡ方向の伸長率が０〜８％、ＤＢ方向の伸長率が０〜１％）である比較例１及び６の化粧用ゲルシートと比較して、密着感及び肌の張り感に優れていた。【００８７】
また、表１の結果から明らかなように、ＤＡ方向の伸長率が１０％〜４０％であり、ＤＢ方向の伸長率が２％以下（具体的には１〜２％）である実施例１〜９の化粧用ゲルシートは、ＤＡ方向の伸長率及びＤＢ方向の伸長率が何れも１０％以上（具体的には、ＤＡ方向の伸長率が３０〜４２％、ＤＢ方向の伸長率が１２〜３０％）である比較例２及び５の化粧用ゲルシートと比較して、保湿性及び肌の張り感に優れていた。【００８８】
また、表１の結果から明らかなように、ＤＡ方向の伸長率が１０％〜４０％であり、ＤＡ方向の伸長回復率が５％以下（具体的には０．５〜５％）である実施例１〜９の化粧用ゲルシートは、ＤＡ方向の伸長率が１０％〜４０％であり、ＤＡ方向の伸長回復率が５％超（具体的には１０％）である比較例３の化粧用ゲルシートと比較して、保湿性及び肌の張り感に優れていた。【００８９】
また、表１の結果から明らかなように、ゲル層を備える実施例１〜９の化粧用ゲルシートは、ゲル層を備えない比較例４の化粧用ゲルシートと比較して、密着感、保湿性及び肌の張り感に優れていた。【００９０】
以上のように、実施例１〜９の化粧用ゲルシートは、ゲル層を備え、ＤＡ方向の伸長率が１０％〜４０％であり、ＤＡ方向の伸長回復率が５％以下であり、ＤＢ方向の伸長率が２％以下であることにより、密着感、保湿性、及び肌の張り感に優れていた。
【符号の説明】
【００９１】
１０Ｌ、１０Ｒ  化粧用ゲルシート
２０、２０Ｕ、２０Ｌ  化粧用ゲルシート
２２、２３  貫通孔
２４、２５  スリット
【図１】
2016052651.tif 000004
【図２】
2016052651.tif 000005
【図３】
2016052651.tif 000006
【図４】
2016052651.tif 000007
【国際調査報告】
2016052651.tif 000008
2016052651.tif 000009
2016052651.tif 000010
2016052651.tif 000011